"ポリアミド樹脂を含む基層と、芳香族ポリイミド系樹脂および導電剤を含む表層とを有する導電性エンドレスベルト。前記芳香族ポリイミド系樹脂がポリアミドイミド樹脂である、請求項1に記載の導電性エンドレスベルト。前記導電剤がカーボンブラックである、請求項1または2に記載の導電性エンドレスベルト。前記基層に無機フィラーを含む、請求項1~3のいずれか1項に記載の導電性エンドレスベルト。前記表層が、厚み0.5~8μmである、請求項1~4のいずれか1項に記載の導電性エンドレスベルト。前記表層の表面粗さRzが1μm未満である、請求項1~5のいずれか1項に記載の導電性エンドレスベルト。前記表層の60°入射角における光沢度が70以上である、請求項1~6のいずれか1項に記載の導電性エンドレスベルト。前記表層がコーティングにより形成されたものである、請求項1~7のいずれか1項に記載の導電性エンドレスベルト。表面抵抗率が、1×106Ω□~1×1014Ω□の範囲である、請求項1~8のいずれか1項に記載の導電性エンドレスベルト。体積抵抗率が、1×104Ωcm~1×1014Ωcmの範囲である、請求項1~9のいずれか1項に記載の導電性エンドレスベルト。10kVの直流高圧をコロナ放電として導電性エンドレスベルト表面に印加し、その正の電荷が飽和した後、印加を遮断して、前記ベルト表面上に形成された表面電位の減衰を連続的に測定し、前記ベルト表面の電位が、飽和した電位の12になるまでに要する時間をta1/2とし、基層上のみで測定した当該時間をtb1/2としたときのta1/2/tb1/2が、0.5~4の範囲内である、請求項1~10のいずれか1項に記載の導電性エンドレスベルト。カラー画像形成装置における中間転写ベルトである、請求項1~11のいずれか1項に記載の導電性エンドレスベルト。下記工程1および2を含む、ポリアミド樹脂を含む基層と芳香族ポリイミド系樹脂および導電剤を含む表層とを有する、導電性エンドレスベルトの製造方法;1ポリアミド樹脂および導電剤、必要に応じて無機フィラーを含む、基層形成組成物を押出成形して基層を形成する工程、および2芳香族ポリイミド系樹脂および導電剤を含む表層形成組成物を、上記1で得られた基層の外表面に積層し、表層を形成する工程。前記工程2において、芳香族ポリイミド系樹脂および導電剤を有機溶媒に溶解し、当該表層組成物を基層の外表面にコーティングすることにより表層を形成する、請求項13に記載の製造方法。下記工程1~3を含む、ポリアミド樹脂を含む基層と芳香族ポリイミド系樹脂および導電剤を含む表層とを有する、導電性エンドレスベルトの製造方法;1ポリアミド樹脂および導電剤、必要に応じて無機フィラーを含む、基層形成組成物を押出成形して基層を形成する工程、2芳香族ポリイミド系樹脂および導電剤を含む表層形成組成物を、円筒状金型を用いて遠心成形を行い、表層を形成する工程、および3上記2で得られた表層の内面に、上記1で得られた基層の外面を重ね合わせて加熱処理する工程。本発明は、このような背景技術に対し、トナーに外添剤として用いられている酸化チタン等及びPPC用紙に含まれる炭酸カルシウム等の無機フィラーがベルト表面に蓄積することによりクリーニング不良等の画像不良が生じるという問題を解消し、かつ、表層に導電剤を有することにより、電気抵抗率の環境依存性を生じることなくトナー転写後のベルト表面の電荷を安定的に減衰させ、低コストで耐久性を有する導電性エンドレスベルトを提供することを課題とする。上記の目的を達成すべく鋭意検討した結果、本発明者は、ポリアミド樹脂を含む基層と、芳香族ポリイミド系樹脂および導電剤を含む表層とを有する導電性エンドレスベルトとすることで、上記の課題を解決できることを見出した。かかる知見に基づきさらに研究を重ねた結果、本発明を完成するに至った。即ち、本発明は下記の導電性エンドレスベルト及びその製造方法を提供する。項1.ポリアミド樹脂を含む基層と、芳香族ポリイミド系樹脂および導電剤を含む表層とを有する導電性エンドレスベルト。項2.前記芳香族ポリイミド系樹脂がポリアミドイミド樹脂である、項1に記載の導電性エンドレスベルト。項3.前記導電剤がカーボンブラックである、項1または2に記載の導電性エンドレスベルト。項4.前記基層に無機フィラーを含む、項1~3のいずれか1項に記載の導電性エンドレスベルト。項5.前記表層が、厚み0.5~8μmである、項1~4のいずれか1項に記載の導電性エンドレスベルト。項6.前記表層の表面粗さRzが1μm未満である、項1~5のいずれか1項に記載の導電性エンドレスベルト。項7.前記表層の60°入射角における光沢度が70以上である、項1~6のいずれか1項に記載の導電性エンドレスベルト。項8.前記表層がコーティングにより形成されたものである、項1~7のいずれか1項に記載の導電性エンドレスベルト。項9.表面抵抗率が、1×106Ω□~1×1014Ω□の範囲である、項1~8のいずれか1項に記載の導電性エンドレスベルト。項10.体積抵抗率が、1×104Ωcm~1×1014Ωcmの範囲である、項1~9のいずれか1項に記載の導電性エンドレスベルト。項11.10kVの直流高圧をコロナ放電として導電性エンドレスベルト表面に印加し、その正の電荷が飽和した後、印加を遮断して、前記ベルト表面上に形成された表面電位の減衰を連続的に測定し、前記ベルト表面の電位が、飽和した電位の12になるまでに要する時間をta1/2とし、基層上のみで測定した当該時間をtb1/2としたときのta1/2/tb1/2が、0.5~4の範囲内である、項1~10のいずれか1項に記載の導電性エンドレスベルト。項12.カラー画像形成装置における中間転写ベルトである、項1~11のいずれか1項に記載の導電性エンドレスベルト。項13.下記工程1および2を含む、ポリアミド樹脂を含む基層と芳香族ポリイミド系樹脂および導電剤を含む表層とを有する、導電性エンドレスベルトの製造方法;1ポリアミド樹脂および導電剤、必要に応じて無機フィラーを含む、基層形成組成物を押出成形して基層を形成する工程、および2芳香族ポリイミド系樹脂および導電剤を含む表層形成組成物を、上記1で得られた基層の外表面に積層し、表層を形成する工程。項14.前記工程2において、芳香族ポリイミド系樹脂および導電剤を有機溶媒に溶解し、当該表層組成物を基層の外表面にコーティングすることにより表層を形成する、項13に記載の製造方法。項15.下記工程1~3を含む、ポリアミド樹脂を含む基層と芳香族ポリイミド系樹脂および導電剤を含む表層とを有する、導電性エンドレスベルトの製造方法;1ポリアミド樹脂および導電剤、必要に応じて無機フィラーを含む、基層形成組成物を押出成形して基層を形成する工程、2芳香族ポリイミド系樹脂および導電剤を含む表層形成組成物を、円筒状金型を用いて遠心成形を行い、表層を形成する工程、および3上記2で得られた表層の内面に、上記1で得られた基層の外面を重ね合わせて加熱処理する工程。本発明の導電性エンドレスベルトは、表層に芳香族ポリイミド系樹脂を含むことにより、基層上に硬化反応等の化学反応を経ずに安定した表層を形成し得ると共に、フィルミングを防ぐことができる上、表層に導電剤を含むことで、ベルト表面に残る電荷を安定して減衰させることが可能となり、次印刷時における画像不良をなくすことができる。また、PPC用紙との摩耗試験において、摩耗量が小さいことから、耐久性に優れている。さらに、基層に連続生産可能なポリアミド樹脂を用いているため、安価に製造することができる。以下、本発明について詳細に説明する。1.導電性エンドレスベルト本発明の導電性エンドレスベルトは、ポリアミド樹脂を含む基層の外面上に、芳香族ポリイミド系樹脂および導電剤を含む表層を形成した、複層構造のエンドレスベルトである。また、当該基層および表層の間に、弾性を有するゴム層等を含む中間層を設けてもよい。以下、各層毎に説明する。a基層本発明の基層には、ポリアミド樹脂を含む。基層は、ポリアミド樹脂に導電剤が分散された層であり、ポリアミド樹脂及び導電剤を含む基層形成組成物によって形成される。前記ポリアミド樹脂としては、特に限定されず、種々の公知のものを用いることができる。例えば、ポリアミド6ポリε-カプロラクタム、ポリアミド66ポリヘキサメチレンアジパミド、ポリアミド610ポリヘキサメチレンセバカミド、ポリアミド11ポリウンデカンラクタム、ポリアミド12ポリラウリルラクタム等、及びこれらの共重合体、例えばポリアミド6-66共重合体、ポリアミド6-610共重合体等の、脂肪族ポリアミド樹脂が挙げられる。これらのポリアミド樹脂を1種単独で、又は2種以上を組み合わせて用いることができる。中でも、吸水率が小さいポリアミド樹脂を用いることが好ましい。吸水率が小さいポリアミド樹脂を用いることにより、環境による寸法変動を抑えることができるため、得られる導電性エンドレスベルトの電気抵抗値の環境変動を低減させることができる。ここでいう吸水率とは、乾燥オーブン内で100°C、24時間、試料を乾燥させた後に、23°C、50RH環境下において24時間放置した後の試料の単位重量あたりに増加した重量を指す。当該吸水率が1.0wt以下、好ましくは0.8wt以下であることが好ましい。当該吸水率の小さい1.0wt以下ポリアミド樹脂としては、例えば、ポリアミド11吸水率0.9wt、ポリアミド12吸水率0.8wt等が挙げられる。特に好ましくは、ポリアミド12である。また、前記ポリアミド樹脂のMFRは、チューブ状に製膜できる範囲であれば特に限定されないが、通常10~30g/10minであり、好ましくは15~25g/10minであり、より好ましくは18~22g/10minである。本発明の基層中に分散される導電剤としては、公知の電子導電性物質、イオン導電性物質を用いることができる。電子導電性物質としては、例えば、カーボンブラック、SAF、ISAF、HAF、FEF、GPF、SRF、FT、MT等のゴム用カーボン、酸化処理等を施したカラーインク用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマーなどが挙げられる。また、イオン導電性物質としては、例えば、過塩素酸ナトリウム、過塩素酸リチウム、過塩素酸カルシウム、塩化リチウム等の無機イオン性導電物質、トリデシルメチルジヒドロキシエチルアンモニウムパークロレート、ラウリルトリメチルアンモニウムパークロレート、変性脂肪族ジメチルエチルアンモニウムエトサルフェート、N,N-ビス2-ヒドロキシエチル-N-3’-ドデシロキシ-2’-ヒドロキシプロピルメチルアンモニウムエトサルフェート、3-ラウルアミドプロピル-トエイメチルアンモニウムメチルサルフェート、ステアルアミドプロピルジメチル-β-ヒドロキシエチル-アンモニウム-ジハイドロジェンフォスフェート、テトラブチルアンモニウムホウフッ酸塩、ステアリルアンモニウムアセテート、ラウリルアンモニウムアセテート等の第4級アンモニウムの過塩素酸塩、硫酸塩、エトサルフェート塩、メチルサルフェート塩、リン酸塩、ホウフッ化水素酸塩、アセテート等の有機イオン性導電物質、あるいは電荷移動錯体などが挙げられる。これらの導電剤を1種単独で、又は2種以上を組み合わせて用いることができる。前記導電剤のうち、カーボンブラックを用いることが好ましい。カーボンブラックとしては、例えば、ガスブラック、アセチレンブラック、オイルファーネスブラック、サーマルブラック、チャネルブラック、ケッチェンブラック等が挙げられる。より少量の混合で所望の導電率を得るのに有効なものとしては、ケッチェンブラック、アセチレンブラックとオイルファーネスブラックが挙げられる。なお、ケッチェンブラックとは、コンタクティブファーネス系のカーボンブラックである。上記の導電剤を適宜用いて、基層に導電性を付与することができる。導電剤の含有量は、所望の基層の表面抵抗率などにより変動するが、基層形成組成物100重量中、5~50重量、好ましくは8~40重量である。導電剤として上記電子導電性物質を用いる場合、基層形成組成物100重量中、6~20重量、好ましくは8~12重量である。導電剤として上記イオン導電性物質を用いる場合は、基層形成組成物100重量中、10~50重量、特に20~40重量用いることが好ましい。上記の導電剤を適宜用いて、基層の表面抵抗率を、例えば、1×106~1×1014Ω/□、好ましくは1×108~1×1014Ω/□に制御することができる。上記表面抵抗率は、例えば、実施例に記載した測定方法で測定することができる。また、基層の体積抵抗率を、例えば、1×104~1×1014Ωcm、好ましくは1×106~1×1013Ωcmに制御することができる。上記体積抵抗率は、例えば、実施例に記載した測定方法で測定することができる。また、本発明の基層には、無機フィラーを添加することもできる。当該無機フィラーとしては、特に限定されず、樹脂に添加しうる種々の公知の無機フィラーを用いることができる。例えば、タルク、マイカ、炭酸カルシウム、シリカ、ガラス繊維、酸化チタン等が挙げられる。特に、ポリアミド樹脂との相溶性の観点から、タルクが好ましい。さらに、上記無機フィラーのポリアミド樹脂に対する相溶性を向上させるために、上記無機フィラーに適宜表面処理を施すこともできる。当該表面処理方法としては、シランカップリング剤、チタネート系カップリング剤、アルミニウム系カップリング剤、ジルコニウム系カップリング剤等のカップリング剤による公知の処理が挙げられる。上記の無機フィラーを適宜添加することにより、基層の引張弾性率を向上させることができる。例えば、引張弾性率JISK7127準拠2.0GPa以上、さらに2.0~2.5GPaにすることができる。上記引張弾性率は、例えば、実施例に記載した測定方法で測定することができる。当該引張弾性率が2.0GPa以上であると、得られる導電性エンドレスベルトの駆動ロールでの張架による伸びを抑えること、つまりクリープ特性の改善ができる。また、上記の無機フィラーを適宜添加することにより、基層の引張破断伸度は低減するものの、例えば、引張破断伸度100以上、さらには100~200にすることができる。上記引張破断伸度は、例えば、実施例に記載した測定方法で測定することができる。当該引張破断伸度が100以上であると、得られる導電性エンドレスベルトが、ベルト駆動時にベルト端部に局所的に荷重がかかった場合においても、ベルト端部が破断することがなく、耐久性に優れる。無機フィラーの添加量は、上記所望の物性により変動するが、基層形成組成物100重量中、通常、20重量以下であり、好ましくは5~20重量、さらに好ましくは5~15重量である。具体的には、導電剤および無機フィラーを併用する場合、導電剤が電子導電性物質の場合、基層形成組成物100重量中、電子導電性物質6~20重量、好ましくは8~12重量、無機フィラー0~20重量、好ましくは5~15重量である。また、導電剤がイオン導電性物質の場合は、基層形成組成物100重量中、イオン導電性物質10~50重量、好ましくは20~40重量、無機フィラー0~20重量、好ましくは5~15重量である。また、基層の厚みは、100~140μm、好ましくは110~130μmである。厚みが100μm以上であれば、ベルトの取扱性が良く、オレ不良が少なく、歩留も良い。また、厚みが140μm以下であれば、ハンドリング性にも製造コストにも優れる。なお、基層には、必要に応じて、樹脂に添加される公知の添加剤、例えば、酸化防止剤、熱安定剤、可塑剤、光安定剤、滑剤、防曇剤、アンチブロッキング剤、スリップ剤、架橋剤、架橋助剤、接着剤、難燃剤、分散剤などを適宜配合することができる。b表層本発明の表層には、芳香族ポリイミド系樹脂および導電剤を含む。表層は、芳香族ポリイミド系樹脂および導電剤を含む表層形成組成物によって形成される。前記芳香族ポリイミド系樹脂としては、例えば、芳香族ポリイミド、芳香族ポリアミドイミド、芳香族ポリエステルイミドなどのイミド基を主骨格に有するものが挙げられる。さらに、ソフトセグメントを共重合したシリコーン変性ポリイミド、ウレタン変性ポリイミドなども挙げられる。なかでも、成形加工性に優れる、芳香族ポリアミドイミド樹脂が好ましい。芳香族ポリアミドイミド樹脂としては、特に限定されず、種々の公知のものを用いることができる。通常、芳香族ポリアミドイミド樹脂は、無水トリメリット酸に代表される酸成分と、芳香族ジアミン又は芳香族ジイソシアネートとを公知の方法により縮重合して製造される。よって、当該酸成分と芳香族ジアミン又は芳香族ジイソシアネートとを、溶媒中に溶解させ、本発明の表層形成組成物とすることができる。この際に用いる溶媒としては、例えば,N-メチル-2-ピロリドン、N,N-ジメチルアセトアミド、ジメチルスルホキシド、ヘキサメチルホスホニルトリアミド、シクロヘキサノン、γ-ブチロラクトン、メチルアルコール、テトラヒドロフラン、エタノール、キシレン等が挙げられる。必要に応じて、クレゾール、フェノール、キシレノール等のフェノール類、ヘキサンベンゼン、トルエン等の炭化水素類を混合してもよい。また、これらを単独で用いても、2種以上の混合物として使用してもよい。好ましい有機溶媒は、N,N-ジメチルアセトアミドである。前記表層形成組成物に用いる酸成分としては、トリメリット酸およびその無水物または酸塩化物の他、ピロメリット酸、ビフェニルテトラカルボン酸、ビフェニルスルホンテトラカルボン酸、ベンゾフェノンテトラカルボン酸、ビフェニルエーテルテトラカルボン酸、エチレングリコールビストリメリテート、プロピレングリコールビストリメリテート等のテトラカルボン酸およびこれらの無水物、シュウ酸、アジピン酸、マロン酸、セバチン酸、アゼライン酸、ドデカンジカルボン酸、ジカルボキシポリブタジエン、ジカルボキシポリアクリロニトリル-ブタジエン、ジカルボキシポリスチレン-ブタジエン等の脂肪族ジカルボン酸、シクロヘキサンカルボン酸等の脂肪族カルボン酸、1,4-シクロヘキサンジカルボン酸、1,3-シクロヘキサンジカルボン酸、4,4′-ジシクロヘキシルメタンジカルボン酸、ダイマー酸等の脂環族ジカルボン酸、テレフタル酸、イソフタル酸、ジフェニルスルホンジカルボン酸、ジフェニルエーテルジカルボン酸、ナフタレンジカルボン酸等の芳香族ジカルボン酸があげられる。これらは単独で、もしくは2種以上併せて用いることができる。また、これらの中でも、トリメリット酸無水物が好適に用いられる。前記芳香族ジアミンとしては、例えば、m-フェニルジアミン、p-フェニルジアミン、2,4-アミノトルエン、2,6-アミノトルエン、2,4-ジアミノクロロベンゼン、m-キシリレンジアミン、p-キシリレンジアミン、1,4-ジアミノナフタレン、1,5-ジアミノナルタレン、2,6-ジアミノナフタレン、2,4’-ジアミノナフタレンビフェニル、ベンジジン、3,3-ジメチルベンジジン、3,3’-ジメトキシベンジジン、3,4’-ジアミノジフェニルエーテル、4,4’-ジアミノジフェニルエーテルODA、4,4’-ジアミノジフェニルスルフィド、3,3’-ジアミノベンゾフェノン、4,4’-ジアミノフェニルスルホン、4,4’-ジアミノアゾベンゼン、4,4’-ジアミノジフェニルメタン、ビスーアミノフェニルプロパン等が挙げられる。好ましくは、芳香族ジアミン成分として、p-フェニルジアミン、又は4,4’-ジアミノジフェニルエーテルODAを用いて得られるポリアミドイミド樹脂である。また、前記芳香族ジイソシアネートとしては、上記した芳香族ジアミンにおけるアミノ基がイソシアネート基に置換した化合物等が挙げられる。例えば、エチレンジアミン、プロピレンジアミン、ヘキサメチレンジアミン等の脂肪族ジアミンのジイソシアネート、1,4-シクロヘキサンジアミン、1,3-シクロヘキサンジアミン、イソホロンジアミン、4,4′-ジシクロヘキシルメタンジアミン等の脂環族ジアミンのジイソシアネート、m-フェニレンジアミン、p-フェニレンジアミン、4,4′-ジアミノジフェニルメタン、4,4-ジアミノジフェニルエーテル、4,4′-ジアミノジフェニルスルホン、ベンジジン、o-トリジン、2,4-トリレンジアミン、2,6-トリレンジアミン、キシリレンジアミン等の芳香族ジアミンのジイソシアネートがあげられる。これらは単独で、もしくは2種以上併せて用いることができる。好ましくは、芳香族ジイソシアネート成分として、4,4’-ジフェニルメタンジイソシアネート、2,4-トリレンジイソシアネート、イソホロンジイソシアネートを用いて得られるポリアミドイミド樹脂である。本発明の表層中に分散される導電剤としては、前記の基層中に分散される導電剤と同様の導電剤を用いることができる。前記導電剤のうち、特に環境変動が小さいことから、電子導電性物質が好まれる。電子導電性物質としては、上記カーボンブラック、金属及び金属酸化物、導電性ポリマーが挙げられる。中でも、溶媒が限定されずに、安定してワニスに分散しうるカーボンブラックを用いることが好ましい。カーボンブラックとしては、例えば、ガスブラック、アセチレンブラック、オイルファーネスブラック、サーマルブラック、チャネルブラック、ケッチェンブラック等が挙げられる。より少量の混合で所望の導電率を得るのに有効なものとしては、ケッチェンブラック、アセチレンブラックとオイルファーネスブラックが挙げられる。なお、ケッチェンブラックとは、コンタクティブファーネス系のカーボンブラックである。さらに、上記導電剤の、芳香族ポリイミド系樹脂に対する相溶性若しくは分散性を向上させるために、当業界で公知の一般的な分散剤を用いることもできる。当該分散剤としては、例えば、ポリエーテルリン酸エステル及びそのアミン塩、脂肪族多価カルボン酸、ポリエステルのアミン塩、非イオン系界面活性剤等が挙げられる。当該公知の分散剤の添加量としては、表層に添加する導電剤重量に対して、通常、50~200重量以下である。上記の導電剤を適宜用いて、表層に導電性を付与することができる。導電剤の含有量は、所望の表層の表面抵抗率などにより変動するが、芳香族ポリイミド系樹脂固形分100重量部に対し、2~50重量部、好ましくは5~40重量部である。導電剤として上記電子導電性物質特にカーボンブラックを用いる場合、芳香族ポリイミド系樹脂固形分100重量部に対し、2~50重量部、好ましくは5~35重量部である。導電剤として上記イオン導電性物質を用いる場合は、芳香族ポリイミド系樹脂固形分100重量部に対し、2~50重量部、特に5~40重量部用いることが好ましい。導電剤の量が少なすぎると、前画像の電荷が減衰せず、一方、導電剤の量が多すぎると、ベルト表面に発生させた電荷がトナーを転写する前に減衰してしまう。上記の導電剤を適宜用いて、表層の表面抵抗率を、例えば、1×106~1×1014Ω/□、好ましくは1×108~1×1014Ω/□に制御することができる。上記表面抵抗率は、例えば、実施例に記載した測定方法で測定することができる。また、表層には、必要に応じて、樹脂に添加される公知の添加剤、例えば、酸化防止剤、熱安定剤、光安定剤、滑剤、防曇剤、スリップ剤、難燃剤、表面調整剤などを適宜配合することができる。表面調整剤とは、乾燥過程の塗膜表面に配向して、塗膜の表面張力を均一化し、浮きまだらやハジキを防止し、被塗物への濡れを改良するものである。具体的には、例えば、市販のアクリル系表面調整剤及びシリコーン系表面調整剤を使用することができる。当該公知の添加剤の添加量としては、表層形成組成物中、通常、0.01重量以下である。また、表層の厚みは、通常、0.5~8μm、好ましくは0.8~5μm、より好ましくは1~5μmである。厚みが0.5~8μmであると、転写ベルトとして用いる際に、クリーニングブレード及び紙との磨耗により、表層が削れる恐れがなく、また、表層が割れる恐れもない。上記表層の引張弾性率は、1.5GPa以上とすることができる。1.5GPa以上であれば、フィルミングに対して効果があり、特に2.0GPa以上とすると、さらに耐フィルミング性に優れる。上記引張弾性率は、例えば、実施例に記載した測定方法で測定することができる。上記表層の引張破断伸度は、10以上とすることができる。10以上であれば、耐屈曲性がよい。特に20以上とすると、さらに耐屈曲性に優れる。上記引張破断伸度は、例えば、実施例に記載した測定方法で測定することができる。導電性エンドレスベルトの諸物性値本発明の導電性エンドレスベルトは、以下の諸物性値を有する。導電性エンドレスベルト全体の厚み総厚みは、通常、100~140μm、好ましくは110~130μm、さらに好ましくは115~125μmである。前記範囲内にあることで、ハンドリング性にも製造コストにも優れた導電性エンドレスベルトとすることができる。また、導電性エンドレスベルトの表面抵抗率は、1×106~1014Ω/□、好ましくは1×108~1014Ω/□に制御することが好ましい。上記表面抵抗率は、例えば、実施例に記載した測定方法で測定することができる。また、導電性エンドレスベルトの体積抵抗率は、1×104~1×1014Ωcm、好ましくは1×106~1×1013Ωcmに制御することができる。上記体積抵抗率は、例えば、実施例に記載した測定方法で測定することができる。本発明の導電性エンドレスベルトの表層の表面粗さRzは、1μm未満であるとよい。1μm未満であれば、クリーニングブレードでのトナーのすり抜けがなく、画像不良も生じにくい。上記表層の表面粗さは、基層の表面粗さの影響を受けるため、基層の表面粗さが小さければ、表層の表面粗さも小さくなる。また、表層に低分子量のポリアミドイミドを用いる場合、その表面粗さは小さくなる傾向にある。さらに、塗液粘度の影響も考えられ、塗液粘度が小さければ、形成される表層の表面粗さも小さくなる傾向がある。上記表面粗さRzは、例えば、実施例に記載した測定方法で測定することができる。さらに、本発明の導電性エンドレスベルトの表層の光沢度は、60°入射角に対して70以上であるとよい。光沢度が70以上であれば、トナー濃度補正のセンサーが機能し、高画質で印刷を行うことができる。上記表層の光沢度は、表層の表面粗さに反比例するため、上記表面粗さが小さいと、上記光沢度は高くなる。上記光沢度は、例えば、実施例に記載した測定方法で測定することができる。また、本発明の導電性エンドレスベルトの摩耗量は、0.5mg以下であるとよい。0.5mg以下であれば、耐刷によるPPC用紙およびクリーニングブレード等の摺動による表層へのダメージが少なく長期間表層を維持することが可能となる。上記摩耗量は、例えば、実施例に記載した測定方法で測定することができる。さらに、本発明のエンドレスベルトの耐屈曲性は、30,000回以上であるとよい。30,000回以上であれば、駆動時の屈曲によるベルトのワレがなく、耐久性に優れる。上記ベルトのワレは、基層に用いる原料によって影響を受ける。上記耐屈曲性は、例えば、実施例に記載した測定方法で測定することができる。また、本発明のエンドレスベルトの帯電特性として、10kVの直流高圧をコロナ放電としてベルト表面に印加し、その正の電荷が飽和した後に印加を遮断して、ベルト表面上に形成された表面電位の減衰を連続的に測定し、ベルト表面の電位が飽和した電位の12になるまで要する時間をta1/2とし、基層上のみで測定した当該時間をtb1/2としたときのta1/2/tb1/2の値が、0.5~4の範囲内であると好ましい。当該範囲内にあると、ベルト表面上に帯電させた電荷の減衰が適切に行われ、画像形成が良好である。なお、上記表面電位半減期は、例えば実施例に記載した測定方法で測定することができる。本発明のエンドレスベルトの表面抵抗率の環境依存性については、各環境下測定環境:28°C/80RH23°C/50RH10°C/55RHにおけるベルトの表面抵抗率の常用対数をとり、それらの最大値から最小値の差が1以下であれば、各環境下での印刷においてもベルトの表面抵抗率の変動が小さく、良好な印刷が可能となる。更に0.5未満が好ましい。また、1を超えると環境によっては、ベルト表面に適切な電位が保つことができずに、画像不良となる恐れがある。なお、上記表面抵抗値の環境依存性は、例えば実施例に記載した測定方法で測定することができる。2.導電性エンドレスベルトの製造方法以上のような構成を有する導電性エンドレスベルトの製造方法については、特に限定されないが、例えば、以下の方法を挙げることができる。本発明の導電性エンドレスベルトは、以下の工程を含む製造方法によって得ることができる。1ポリアミド樹脂および導電剤、必要に応じて無機フィラーを含む、基層形成組成物を押出成形して基層を形成する工程、2芳香族ポリイミド系樹脂および導電剤を含む表層形成組成物を、円筒状金型を用いて遠心成形を行い、表層を形成する工程、および3上記2で得られた表層の内面に、上記1で得られた基層の外面を重ね合わせて接着若しくは加熱して融着する工程。あるいは、上記1により形成した基層に、2’芳香族ポリイミド系樹脂および導電剤を含む表層形成組成物を、上記1で得られた基層の外面に積層し、表層を形成することによっても製造することができる。以下、各工程について説明する。なお、本発明の製造方法において使用する原料やその含有量等は、前述のとおりである。工程1基層の形成ポリアミド樹脂を含む基層は、ポリアミド樹脂および導電剤、必要に応じて無機フィラーを含む基層形成組成物を押出成形することによって製造することができる。例えば、次のようにして製造できる。まず、ポリアミド樹脂および導電剤、必要に応じて無機フィラー等を混合し、基層形成組成物を調製する。当該混合には、公知の混合手段を適用可能であり、例えば二軸押出機を用いることができる。二軸押出機を用いる場合、バレル温度約160~250°Cで加熱混練して十分に分散混合することが好ましい。次に、上記基層形成組成物について、押出成形を行う。当該押出成形には、公知の押出成形手段を適用可能であり、例えば単軸押出機と押出成型用のサーキュラーマンドレルダイを用いることができる。得られる基層の厚みは、サーキュラーマンドレルのリップ幅及び押出成型条件を適宜設定して調節することができる。吐出後のチューブの形状を精度よく保持するために、ダイ出口にエアーリング等のマンドレルを使用してもよい。また、二軸押出機の先端にサーキュラーマンドレルダイを設置することにより、一度にエンドレスベルトを成形することも可能である。当該押出成形により、基層は連続したチューブとして得られるので、中間転写ベルトとして使用する場合には、必要な幅で横断し、ベルトとして使用できるようにする。工程2表層の形成芳香族ポリイミド系樹脂および導電剤を含む表層は、例えば、次のようにして製膜することができる。まず、芳香族ポリイミド系樹脂および導電剤、さらに必要に応じて前記1.bに記載した公知の添加剤を、N,N-ジメチルアセトアミド等の前記1.bに記載した溶媒に溶解または分散させ、表層形成組成物を調製する。上記表層形成組成物中における芳香族ポリイミド系樹脂は、固形分濃度として、通常、5~30質量、特に10~20質量が好ましい。ここで、固形分濃度とは、固体を有機溶媒中に溶解させた場合の固体の重量をその溶液の重量で除した値をパーセント表示したものである。次に、当該表層形成組成物を、表面粗さRz0.25~1.25μmを有する円筒状金型を用いて遠心成型を行う。この場合、得られる表層の厚みが0.5~2.0μm程度となるように調整する。表層の遠心成型は、例えば、重力加速度の0.5~10倍の遠心加速度に回転した回転ドラム円筒状金型内面に最終厚みを得るに相当する量の表層形成組成物を注入した後、徐々に回転速度をあげ重力加速度の2~20倍の遠心加速度に回転を上げて遠心力で内面全体に均一に流延する。回転ドラムは、その内面が所定の表面精度に研磨されており、この回転ドラムの表面状態が、本発明の導電性エンドレスベルトの表層外面にほぼ転写される。従って、回転ドラムの内面の表面粗さを制御することにより、表層の表面粗さを所望の範囲に調節することができる。回転ドラムの内面の平均表面粗さRzを、0.25~1.5μmの範囲で設定すると、ほぼそれに対応した表面粗さRz0.25~1.5μmを有する表層を形成できる。但し、導電性エンドレスベルトの表層の表面粗さは、ベルトの微妙なタワミやウネリを測定上拾ってしまうため、回転ドラムの内面の平均表面粗さRzに比してやや高めの値になる傾向がある。そのため、ベルト表層の所望の表面粗さに対して、やや小さめの内面の平均表面粗さRzを有する回転ドラムを採用することもできる。なお、使用する金型内面の粗度は、内面仕上げ時に使用する研磨紙の番手等により任意に制御できる。回転ドラムは回転ローラー上に載置し、該ローラーの回転により間接的に回転が行われる。また該ドラムの大きさは、所望する導電性エンドレスベルトの大きさに応じて適宜選択できる。加熱は、該ドラムの周囲に、例えば遠赤外線ヒータ等の熱源が配置され外側からの間接加熱により行われる。加熱温度は樹脂の種類に応じて変化し得るが、通常、室温から樹脂の融点前後の温度、例えば、樹脂の融点Tmとした場合に、Tm±40°C程度、好ましくはTm-40°C~Tm°C程度まで徐々に昇温し、昇温後の温度で10~240分程度加熱すればよい。これにより、ドラム内面に継目のないシームレス管状の表層が製膜できる。工程32層化上記工程1で得られた基層の外面と、上記2で得られた表層の内面とを重ね合わせて、加熱処理する。具体的には、回転ドラム内に製膜した表層内面に公知の接着用プライマー等を塗布、風乾した後、外面にドライラミ接着剤等を塗布した基層を挿入し、重ね合わせる。重ね合わせた両層をベルト内面から圧着した後、円筒状金型内面を徐々に昇温し90~150°C程度、好ましくは90~120°C程度に到達せしめる。昇温速度は、例えば、1~3°C/分程度であればよい。上記の温度で20~240分維持し、円筒状金型内に表層及び基層を有する2層ベルトを成形する。あるいは、接着剤を用いる代わりに、熱をかけて融着させることもできる。加熱温度は170~220°C程度、加熱時間は60~240分程度で行えばよい。張り合わせた2層ベルトを円筒状金型から剥離し、両端部を所望の幅にカットして2層の導電性エンドレスベルトを製造する。また、上記製造方法において、上記工程2及び3に代えて、芳香族ポリイミド系樹脂および導電剤を含む表層形成組成物を、工程1で得られた基層の外面に積層することによっても、本発明の導電性エンドレスベルトを製造することができる2’。工程2’表層の形成と2層化芳香族ポリイミド系樹脂および導電剤を含む表層は、芳香族ポリイミド系樹脂、導電剤および溶媒を含む表層形成組成物を、基層の外面に積層することによって製造することができる。具体的には、基層の外面に表層形成組成物をコーティングする。コーティング方法としては、公知のスプレーコート法、ディップコート法及びフローコート法等のいずれを用いても良い。例えば、次のようにして製造できる。まず、芳香族ポリイミド系樹脂、導電剤および必要に応じて前記bに記載した公知の添加剤を、N,N-ジメチルアセトアミド等の前記bに記載した溶媒に溶解または分散させ、表層形成組成物を調製する。上記表層形成組成物中における芳香族ポリイミド系樹脂は、固形分濃度として、通常、5~30質量、特に10~20質量が好ましい。ここで、固形分濃度とは、固体を有機溶媒中に溶解させた場合の固体の重量をその溶液の重量で除した値をパーセント表示したものである。次に、上記表層形成組成物を、基層の外表面に積層する。具体的には、基層を金属製のマンドレルに外装した後、別途表層形成組成物の溶液で満たされたバスに、基層を外層したマンドレルをバスに対して垂直に浸漬させた後、一定速度で引き上げることにより、基層上に表層を形成する。基層上の表層の厚みは、乾燥前の塗膜の厚みhに比例し、その厚みは塗液溶液の密度dおよび粘度η並びに引き上げ速度uに関係することが知られており、下記の式1で示される関係がある。h=aηu/dg121ここで、gは重力加速度を表す。その後、オーブン等の加熱炉に入れ、表層塗液の溶媒を乾燥させることにより、基層上に表層を定着させる。例えば、90~200°C、60~240分の条件下で乾燥させるとよい。また基層と表面層の密着性が不十分である場合には、コーティング前処理として基層の外周表面を高周波プラズマ、コロナ放電、もしくはサンドブラスト等によって表面処理し、表層との密着性を向上させることができる。以下、実施例等を示して本発明をより詳細に説明するが、本発明はこれらに限定されない。以下の諸物性値についての測定方法を示す。本発明において、各値は以下のとおり測定した。固形分濃度表層を形成する芳香族ポリイミド系樹脂を精秤し、この時の重量をCgとする。電子天秤上で当該樹脂を溶剤に溶かすために、攪拌しながら溶剤を徐々に加え、最終的な溶液重量をDgとしたときの固形分濃度は、次式Iとなる。固形分濃度=C/D×100I表面抵抗率<測定装置>抵抗計:ハイレスタUP三菱化学株式会社製電極:URSプローブ三菱化学株式会社製<測定条件>測定雰囲気:23°C50RH印加電圧:100V印加時間:10sec得られたエンドレスベルト直径120mm幅238mmを切開し、幅方向中央、周方向に等間隔16点を前記測定装置、前記測定条件にて測定し、その平均値を求めた。なお、測定時の荷重は2.0kgとした。体積抵抗率<測定装置>抵抗計:ハイレスタUP三菱化学株式会社製電極:URSプローブ三菱化学株式会社製<測定条件>測定雰囲気:23°C50RH印加電圧:100V印加時間:10sec得られたエンドレスベルト直径120mm幅238mmを切開し、幅方向中央、周方向に等間隔16点を前記測定装置、前記測定条件にて測定し、その平均値を求めた。なお、測定時の荷重は2.0kgとした。ベルト厚み精度0.001mmのダイヤルゲージ ゙にて、得られたエンドレスベルトの幅方向中央1点、ベルト周方向に等間隔に16点、計16点測定した値の平均値を求めた。表層厚み<測定装置>レーザー顕微鏡VK-9510株式会社キーエンス製得られたエンドレスベルト直径120mm幅238mmを切開し、幅方向中央、周方向に等間隔16点のベルト断面を前記測定装置にて倍率3000倍にて観察した後、表層厚みを測定し、その平均値を求めた。引張弾性率<測定装置>オートグラフ:AG-500E株式会社島津製作所製<測定条件>測定雰囲気:23°C55RH,試験スピード:50mm/min,試験片幅:25mm×250mm,チャック間距離:200mm試験片引張方向:ベルト周方向JISK7127準拠N数5の平均値得られたエンドレスベルトの表層および基層について、それぞれ上記条件に従って測定した。引張破断伸度<測定装置>オートグラフ:AG-500E株式会社島津製作所製<測定条件>測定雰囲気:23°C55RH,試験スピード:50mm/min,試験片幅:10mm×150mm,チャック間距離:200mm試験片引張方向:ベルト周方向JISK7127準拠N数5の平均値得られたエンドレスベルトの表層および基層について、それぞれ上記条件に従って測定した。光沢度<測定装置>PG-1M日本電色工業株式会社製<測定条件>JISZ8741準拠入射角60°得られた導電性エンドレスベルトにおいて、表層側を幅方向中央、周方向に等間隔に8点測定し、その平均値を求めた。表面粗さRz<測定装置>Surfcom408A東京精密株式会社製<測定条件>JISB0601:1994準拠評価長さ:4mm,測定速度:0.15mm/sec,カットオフ:0.8mm得られた導電性エンドレスベルトにおいて、表層側を幅方向中央、周方向に等間隔に8点測定し、その平均値を求めた。耐屈曲性試験<測定装置>MIT試験機株式会社東洋精機製作所製<測定条件>ASTMD-2176準拠折曲角度:135°,折曲スピード:175cpm,荷重:300g<評価方法>MIT試験回数;○:30,000以上△:5,000以上、30,000未満×:5,000未満摩耗量導電性エンドレスベルトを25mm×50mmにカットした後に、1.5kg/cm2の圧力でA4サイズのPPC用紙に密着させた状態で、310mm/secの速度にて用紙の縦方向270mm間を700回スライドさせ、スライド前後におけるエンドレスベルトの重量差を測定し、この重量差を摩耗量とした。評価基準は下記のとおりである。重量差;○:0.5mg未満△:0.5mg以上、1.2mg未満×:1.2mg以上ブリードアウト性、耐フィルミング性、耐久性下記実施例および比較例により得られた導電性エンドレスベルトを中間転写ベルトとして、実機カラーレーザープリンタCLP315k、SamsungELECTRONICSCO.,LTD製に装着し、マゼンタ色のハーフトーン画像を印刷することにより、ブリードアウト性、耐フィルミング性、耐久性を確認した。ブリードアウト性評価方法;HH環境下32.5°C85RHにおいて、2万枚の耐刷試験を行い、5千枚毎に感光体表面及び画像を確認した。×:感光体表面にブリード物が目視で確認でき、かつ画像不良が発生するもの△:感光体表面にブリード物は確認できないが、画像不良が発生するもの○:感光体表面にブリード物も確認できず、画像不良も発生しないもの耐フィルミング性評価方法;×:印刷枚数1万枚未満で、クリーニング不良が発生△:印刷枚数1万枚以上3万枚未満で、クリーニング不良が発生○:印刷枚数3万枚以上耐久性評価方法;×:印刷枚数1万枚未満で、表面にクラック発生もしくはベルト破断△:印刷枚数1万枚以上3万枚未満で、表面にクラック発生もしくはベルト破断○:印刷枚数3万枚以上帯電特性評価<使用機器>シシド静電気株式会社製STATICHONESTMETERH-0110<測定条件>測定環境:21°C55RH得られた導電性エンドレスベルト内周長376mm幅238mmを切開し、前記環境下に24時間以上静置した。当該サンプルを、10kVの直流高圧をコロナ放電の形で試料に印加し、正の帯電量が飽和値に達した後、高圧印加を遮断し、その後の試料表面上の電位の減衰状態を連続的に検出して、帯電が1/2に減衰するまでの時間を測定した。測定は、幅方向中央、周方向の等間隔5点について行い、その平均値を求めた。帯電特性の評価方法;×:ta1/2/tb1/2<0.5ta1/2/tb1/2>4.0△:0.5≦ta1/2/tb1/2≦4.0○:1.0<ta1/2/tb1/2<3.0表面抵抗率の環境依存性評価<測定装置>抵抗計:ハイレスタUP三菱化学株式会社製電極:URSプローブ三菱化学株式会社製<測定条件>測定環境:28°C/80RH23°C/50RH10°C/55RH印加電圧:100V印加時間:10sec得られたエンドレスベルト内周長376mm幅238mmを切開し、幅方向中央、周方向に等間隔16点を前記測定装置、前記測定条件、各測定環境下において測定し、それぞれの環境下におけるベルトの表面抵抗率の平均値を求めた。その後、それら平均値の常用対数をとり、その最大値から最小値を引いた値を算出した。なお、測定時の荷重は2.0kgとした。表面抵抗率の環境依存性評価方法;×:△SR>1.0△:0.5≦△SR≦1.0○:△SR<0.5実施例1ポリアミド12UBESTAPA-123020U、宇部興産株製90重量及びカーボンブラックケッチェンブラック、ケッチェンブラックインターナショナル株製10重量を配合した後、2軸スクリュー押出機に投入し、ペレット状原料Aを作製した。上記ペレットAを、φ50mm単軸押出機を用いて、サーキュラーマンドレルダイにて、内周長376mm、厚み120±7μm、幅238mm、表面抵抗率1×1010Ω□、体積抵抗率6×108Ω□の円筒状のチューブ基層を製膜した。その後、春日電機株製高周波電源AGF-A60とアルミ電極を用いて、基層の外周表面に、30Wmin/m2で、コロナ処理を行った。次に、無水トリメリット酸1モル、4,4’-ジフェニルメタンジイソシアネート0.7モル、2,4-トリレンジイソシアネート0.3モルからなるポリアミドイミド樹脂を、N,N-ジメチルアセトアミドDMAcに固形分濃度15質量となるように溶解させ、ワニスAを得た。このワニスAに、カーボンブラックを、ワニスAの固形分100重量部に対し35重量部となるように配合し、ボールミルを用いて25°Cにおいて30分混合した。その後、得られた分散液を、SUS304の300メッシュを用いてろ過し、導電ワニスAを得た。上記で得られた表面処理済みの基層幅238mm、内周長376mm、厚み120μm、表面抵抗率1×1010Ω□、体積抵抗率6×108Ωcmを金属製のマンドレルに外装した後、上記導電ワニスAで満たされたバスに、基層を外装したマンドレルをバスに対して垂直に浸漬させた後、厚み3μmの表層を形成しうるように引き上げ速度を調整し、オーブンにて乾燥させ、図1に示した構造の導電性エンドレスベルトを作製した。なお、上記にて作製した導電性エンドレスベルトの、厚みは123μm、表面抵抗率は1×1010Ω□、体積抵抗率は7×108Ωcmであった。実施例2ポリアミド12UBESTAPA-123020U、宇部興産株製80重量、タルク10重量及びカーボンブラックケッチェンブラック、ケッチェンブラックインターナショナル株製10重量を配合した後、2軸スクリュー押出機に投入し、ペレット状原料Bを作製した。上記ペレットBを、φ50mm単軸押出機を用いて、サーキュラーマンドレルダイにて、内周長376mm、厚み120±7μm、幅238mm、表面抵抗率1×1010Ω□、体積抵抗率6×108Ωcmの円筒状のチューブ基層を製膜した。その後、春日電機株製高周波電源AGF-A60とアルミ電極を用いて、基層の外周表面に、30Wmin/m2で、コロナ処理を行った。次に、無水トリメリット酸1モルと、イソホロンジイソシアネート1モルからなるポリアミドイミド樹脂を、γ-ブチロラクトンに固形分濃度15質量となるように溶解させ、ワニスBを得た。このワニスBに、カーボンブラックを、ワニスBの固形分100重量部に対し35重量部となるように配合し、ボールミルを用いて、25°Cにおいて30分混合した。その後、得られた分散液を、SUS304の300メッシュを用いてろ過し、導電ワニスBを得た。上記で得られた表面処理済みの基層幅238mm、内周長376mm、厚み120μm、表面抵抗率1×1010Ω□、体積抵抗率6×108Ωcmを金属製のマンドレルに外装した後、上記導電ワニスBで満たされたバスに、基層を外装したマンドレルをバスに対して垂直に浸漬させた後、厚み3μmの表層を形成しうるように引上げ速度を調整し、オーブンにて乾燥させ、図1に示した構造の導電性エンドレスベルトを作製した。なお、上記にて作製した導電性エンドレスベルトの、厚みは123μm、表面抵抗率は1×1010Ω□、体積抵抗率は7×108Ωcmであった。実施例3無水トリメリット酸0.5モル、シクロへキサンカルボン酸0.5モル、イソホロンジイソシアネート1モルからなるポリアミドイミド樹脂を、γ-ブチロラクトンに固形分濃度20質量となるように溶解させた。この溶液を水中に攪拌しながら徐々に加えポリマーを析出させ、濾過、乾燥させてポリアミドイミド粉末を得た。得られたポリアミドイミド粉末を、メチルアルコールとテトラヒドロフランの混合溶媒1:1に溶解させ、固形分濃度15質量のポリアミドイミドワニスCを調製した。このワニスCに、カーボンブラックを、ワニスCの固形分100重量部に対し35重量部となるように配合し、ボールミルを用いて、25°Cにおいて30分混合した。その後、得られた分散液を、SUS304の300メッシュを用いてろ過し、導電ワニスCを得た。実施例2で得られた表面処理済の基層幅238mm、内周長376mm、厚み120μm、表面抵抗率1×1010Ω□、体積抵抗率6×108Ωcmを金属製のマンドレルに外装した後、上記導電ワニスCで満たされたバスに、基層を外装したマンドレルをバスに対して垂直に浸漬させた後、厚み3μmの表層を形成しうるように引上げ速度を調整し、オーブンにて乾燥させ、図1に示した構造の導電性エンドレスベルトを作製した。なお、上記にて作製した導電性エンドレスベルトの、厚みは123μm、表面抵抗率は1×1010Ω□、体積抵抗率7×108Ωcmであった。実施例4無水トリメリット酸1モル、4,4’-ジフェニルメタンジイソシアネート0.7モル、2,4-トリレンジイソシアネート0.3モルからなるポリアミドイミド樹脂を、N,N-ジメチルアセトアミドDMAcに固形分濃度12質量となるように溶解させ、ワニスDを得た。このワニスDに、カーボンブラックを、ワニスDの固形分100重量部に対し35重量部となるように配合し、ボールミルを用いて、25°Cにおいて30分混合した。その後、得られた分散液を、SUS304の300メッシュを用いてろ過し、導電ワニスDを得た。実施例1で得られた表面処理済の基層幅238mm、内周長376mm、厚み120μm、表面抵抗率1×1010Ω□、体積抵抗率6×108Ωcmを金属製のマンドレルに外装した後、上記導電ワニスDで満たされたバスに、基層を外装したマンドレルをバスに対して垂直に浸漬させた後、厚み0.5μmの表層を形成しうるように引上げ速度を調整し、オーブンにて乾燥させ、図1に示した構造の導電性エンドレスベルトを作製した。なお、上記にて作製した導電性エンドレスベルトの、厚みは120.5μm、表面抵抗率は1×1010Ω□、体積抵抗率7×108Ωcmであった。実施例5無水トリメリット酸1モル、4,4’-ジフェニルメタンジイソシアネート0.7モル、2,4-トリレンジイソシアネート0.3モルからなるポリアミドイミド樹脂を、N,N-ジメチルアセトアミドDMAcに固形分濃度25質量となるように溶解させ、ワニスEを得た。このワニスEに、カーボンブラックを、ワニスEの固形分100重量部に対し35重量部となるように配合し、ボールミルを用いて、25°Cにおいて30分混合した。その後、得られた分散液を、SUS304の300メッシュを用いてろ過し、導電ワニスEを得た。実施例1で得られた表面処理済の基層幅238mm、内周長376mm、厚み120μm、表面抵抗率1×1010Ω□、体積抵抗率6×108Ωcmを金属製のマンドレルに外装した後、上記導電ワニスEで満たされたバスに、基層を外装したマンドレルをバスに対して垂直に浸漬させた後、厚み8μmの表層を形成しうるように引上げ速度を調整し、オーブンにて乾燥させ、図1に示した構造の導電性エンドレスベルトを作製した。なお、上記にて作製した導電性エンドレスベルトの、厚みは128μm、表面抵抗率は1×1010Ω□、体積抵抗率7×108Ωcmであった。比較例1上記実施例1において、表層を形成することなく、幅238mm、内周長376mm、厚み120μm、表面抵抗率1×1010Ω□、体積抵抗率6×108Ωcmの単層導電性エンドレスベルトを作成した。比較例2上記実施例2において、表層を形成することなく、幅238mm、内周長376mm、厚み120μm、表面抵抗率1×1010Ω□、体積抵抗率6×108Ωcmの単層導電性エンドレスベルトを作成した。比較例3導電アクリル樹脂を、メチルイソブチルケトンMIBKに固形分濃度15質量となるように溶解させ、導電ワニスFを得た。実施例1で作成した表面処理済の基層幅238mm、内周長376mm、厚み120μm、表面抵抗率1×1010Ω□、体積抵抗率6×108Ωcmを金属製のマンドレルに外装した後、上記導電ワニスFで満たされたバスに、基層を外装したマンドレルをバスに対して垂直に浸漬させ、厚み3μmの表層を形成しうるように引上げ速度を調整した後、UVランプにて硬化させ、図1に示した構造の導電性エンドレスベルトを作製した。なお、上記にて作製した導電性エンドレスベルトの、厚みは123μm、表面抵抗率は1×1010Ω□、体積抵抗率7×108Ωcmであった。比較例4無水トリメリット酸1モル、4,4’-ジフェニルメタンジイソシアネート0.7モル、2,4-トリレンジイソシアネート0.3モルからなるポリアミドイミド樹脂を、N,N-ジメチルアセトアミドDMAcに固形分濃度15質量となるように溶解し、その後、カーボンブラックスペシャルブラック4、テグサジャパン社製を、前記ポリアミドイミドの固形分100重量部に対して16重量部になるよう加え、更に前記ポリアミドイミドおよび前記カーボンブラックの総固形分濃度が16質量になるようにDMAcを加えたのち、ボールミルを用いて25°Cにおいて30分混合し、導電ワニスA’を得た。これを、内面を鏡面仕上げした金属製回転ドラム幅400mm、内径120mm;両サイドに幅20mmの枠を有するの内面に、ゆっくりと回転しつつ注入し全量注入した。徐々に回転をスピードアップし、最後には340回/分にして30分間回転を続行した。そして、この状態を維持して、該ドラムを加熱し200°Cに到達させ、更にその温度で120分間回転を続けて溶媒を蒸発させて乾燥した。この後、ベルトを取り出し、幅をカットすることにより、内周長376mm、厚み80μm、表面抵抗率1×1010Ω□、体積抵抗率9×108Ωcm、幅238mmのポリアミドイミド単層導電性ベルトを得た。試験例1各導電性エンドレスベルト表層及び基層単体の引張弾性率及び引張破断伸度を、上記の方法に従って測定し、結果を表1および2に示した。また、表層の厚み、導電性エンドレスベルトの耐屈曲性についても、上記の方法に従って測定し、結果を表1および2に示した。試験例2各導電性エンドレスベルトを中間転写ベルトとして、上記の方法に従ってブリードアウト性、耐フィルミング性、耐久性を確認し、結果を表1および2に示した。また、表層の光沢度、表面粗さ、導電性エンドレスベルトの摩耗量、帯電性および表面抵抗値の環境依存性についても、上記の方法に従って測定し、結果を表1および2に示した。"